(57)【要約】【課題】接着力に優れていると共に、耐候性に優れた硬化物を形成することが可能な硬化性組成物を提供すること。【解決手段】本発明の硬化性組成物は、トリメトキシシリル基を有するポリオキシアルキレン系重合体（Ａ）１００重量部、加水分解性シリル基を有し、且つ主鎖骨格にエチル（メタ）アクリレート及びｎ−ブチル（メタ）アクリレートの共重合体、又はメチル（メタ）アクリレート及びｎ−ブチル（メタ）アクリレートの共重合体を含む（メタ）アクリレート系重合体（Ｂ）１０〜１００重量部、及びジオクチル錫化合物を含有することを特徴とする。【選択図】なし【特許請求の範囲】
【請求項１】
トリメトキシシリル基を有するポリオキシアルキレン系重合体（Ａ）１００重量部、
加水分解性シリル基を有し、且つ主鎖骨格にエチル（メタ）アクリレート及びｎ−ブチル（メタ）アクリレートの共重合体、又はメチル（メタ）アクリレート及びｎ−ブチル（メタ）アクリレートの共重合体を含む（メタ）アクリレート系重合体（Ｂ）１０〜１００重量部、及び
ジオクチル錫化合物を含有することを特徴とする硬化性組成物。
【請求項２】
ポリオキシアルキレン系重合体（Ａ）が、ウレタン結合を有していることを特徴とする請求項１に記載の硬化性組成物。
【請求項３】
（メタ）アクリレート系重合体（Ｂ）の主鎖骨格が、エチル（メタ）アクリレート及びｎ−ブチル（メタ）アクリレートの共重合体であることを特徴とする請求項１に記載の硬化性組成物。
【請求項４】
ジオクチル錫化合物が、ジオクチル錫オキサイドとアルコキシシラン化合物との反応物を含むことを特徴とする請求項１に記載の硬化性組成物。
【請求項５】
ジオクチル錫化合物を、ポリオキシアルキレン系重合体（Ａ）１００重量部に対して、１〜１０重量部含有することを特徴とする請求項１に記載の硬化性組成物。
【請求項６】
アミノシランカップリング剤を含有することを特徴とする請求項１に記載の硬化性組成物。
【発明の詳細な説明】
【技術分野】
【０００１】
本発明は、短時間で硬化することができると共に、接着性及び貯蔵安定性にも優れている硬化性組成物に関する。
【背景技術】
【０００２】
従来から、架橋可能な加水分解性シリル基を有する重合体を主成分として含有する硬化性組成物が知られている。硬化性組成物は、塗料、コーティング剤、接着剤、感圧接着剤、シーラント及びシーリング材などとして様々な用途に用いられている。
【０００３】
雰囲気又は被着体中に含まれている湿気により、重合体が有している架橋可能な加水分解性シリル基が加水分解した後に脱水縮合し、これにより硬化性組成物は硬化して、接着力に優れた硬化物を形成する。
【０００４】
しかしながら、従来の硬化性組成物は硬化性が低く、硬化に要する時間が長いという問題があった。そこで、特許文献１では、架橋可能な加水分解性シリル基を有するポリオキシアルキレン系重合体を含んでいる硬化性組成物が開示されている。ポリオキシアルキレン系重合体を用いることによって、短時間で硬化することが可能な硬化性組成物を提供できる。
【先行技術文献】
【特許文献】
【０００５】
【特許文献１】特開２００８−２８０４３５号公報
【発明の概要】
【発明が解決しようとする課題】
【０００６】
しかしながら、特許文献１の硬化性組成物は、短時間で硬化することができるものの接着性が低かった。そのため、硬化性組成物の硬化物は、各種基材に対する接着力が十分ではなかった。
【０００７】
さらに、特許文献１の硬化性組成物は貯蔵安定性が低い。硬化性組成物は、一般的に、製造後に倉庫や店頭などにおいて数カ月間に亘って保管されることが多い。特許文献１の硬化性組成物を長期間に亘って保管した場合、硬化性組成物の粘度が急激に上昇して、塗工が困難となる可能性が高い。
【０００８】
したがって、本発明は、短時間で硬化することができると共に、接着性及び貯蔵安定性にも優れている硬化性組成物を提供することを目的とする。
【課題を解決するための手段】
【０００９】
本発明の硬化性組成物は、トリメトキシシリル基を有するポリオキシアルキレン系重合体（Ａ）１００重量部、加水分解性シリル基を有し、且つ主鎖骨格にエチル（メタ）アクリレート及びｎ−ブチル（メタ）アクリレートの共重合体、又はメチル（メタ）アクリレート及びｎ−ブチル（メタ）アクリレートの共重合体を含む（メタ）アクリレート系重合体（Ｂ）１０〜１００重量部、及びジオクチル錫化合物を含有することを特徴とする。
【００１０】
［ポリオキシアルキレン系重合体（Ａ）］
ポリオキシアルキレン系重合体（Ａ）は、トリメトキシシリル基（-Si(OCH3)3）を有している。ポリオキシアルキレン系重合体（Ａ）の主鎖骨格は、式：-(R-O)n-（式中、Ｒは炭素数が１〜１４のアルキレン基を表し、ｎは繰り返し単位の数であって正の整数である。）で表される繰り返し単位を含有する重合体を含んでいることが好ましい。ポリオキシアルキレン系重合体の主鎖骨格は一種のみの繰り返し単位からなっていてもよいし、二種以上の繰り返し単位からなっていてもよい。このような主鎖骨格を有しているポリオキシアルキレン系重合体（Ａ）によれば、硬化性組成物の硬化速度を向上させることができる。
【００１１】
ポリオキシアルキレン系重合体（Ａ）の主鎖骨格としては、ポリオキシエチレン、ポリオキシプロピレン、ポリオキシブチレン、ポリオキシテトラメチレン、ポリオキシエチレン−ポリオキシプロピレン共重合体、及びポリオキシプロピレン−ポリオキシブチレン共重合体などが挙げられる。なかでも、ポリオキシプロピレンが好ましい。ポリオキシプロピレンによれば、硬化性組成物の硬化速度を向上できるだけでなく、硬化性組成物の接着性を向上させることもでき、さらに硬化性組成物を硬化させて得られる硬化物に優れた柔軟性及び伸び性を付与することができる。
【００１２】
ポリオキシアルキレン系重合体（Ａ）は、トリメトキシシリル基の他に、ウレタン結合をさらに有していることが好ましい。ウレタン結合は、トリメトキシシリル基の加水分解反応及び脱水縮合反応を促進させて、硬化性組成物の硬化速度を向上させることができる。さらに、ウレタン結合は、ポリオキシアルキレン系重合体（Ａ）に極性を付与することができ、これにより硬化性組成物の接着性を向上させることも可能となる。
【００１３】
ポリオキシアルキレン系重合体（Ａ）は、主鎖骨格の両末端にウレタン結合を介してトリメトキシシリル基を有していることが好ましい。トリメトキシシリル基の近傍にウレタン結合を有しているポリオキシアルキレン系重合体（Ａ）によれば、硬化性組成物の硬化速度及び接着性のさらなる向上が図れる。
【００１４】
主鎖骨格の両末端にウレタン結合を介してトリメトキシシリル基を有するポリオキシアルキレン系重合体（Ａ）は、例えば、ポリオキシアルキレン鎖の両末端にヒドロキシ基を有するプレポリマーと、トリメトキシシリル基及びイソシアネート基を有する化合物とを反応させることにより得られる。
【００１５】
ポリオキシアルキレン鎖の両末端にヒドロキシ基を有するプレポリマーとしては、ポリ（オキシエチレン）グリコール、ポリ（オキシプロピレン）グリコール、ポリ（オキシブチレン）グリコール、ポリ（オキシテトラメチレン）グリコール、ポリ（オキシエチレン）−ポリ（オキシプロピレン）グリコール、及びポリ（オキシプロピレン）−ポリ（オキシブチレン）グリコールなどが挙げられる。
【００１６】
トリメトキシシリル基及びイソシアネート基を有する化合物としては、１−イソシアネートメチルトリメトキシシラン、２−イソシアネートエチルトリメトキシシラン、３−イソシアネートプロピルトリメトキシシラン、３−イソシアネートブチルトリメトキシシラン、３−イソシアネートペンチルトリメトキシシラン、及び１−イソシアネートプロピルトリメトキシシランなどが挙げられる。
【００１７】
ポリオキシアルキレン鎖の両末端にウレタン結合を介してトリメトキシシリル基を有するポリオキシアルキレン系重合体（Ａ）を合成するには、ポリオキシアルキレン鎖の両末端にヒドロキシ基を有するプレポリマーと、トリメトキシシリル基及びイソシアネート基を有する化合物とを混合して混合物を得、この混合物を撹拌して上記プレポリマーのヒドロキシ基と、上記化合物のイソシアネート基とを反応させてウレタン結合を形成させることにより行うことができる。また、上記混合物を加熱しながら撹拌することにより、反応を促進させることができる。
【００１８】
ポリオキシアルキレン系重合体（Ａ）の数平均分子量は、５，０００〜５０，０００が好ましく、８，０００〜３０，０００がより好ましく、８，０００〜２０，０００が特に好ましい。数平均分子量が５，０００以上であるポリオキシアルキレン系重合体（Ａ）によれば、硬化性組成物の硬化物の接着力、機械的強度及び伸び性をさらに向上させることができる。また、数平均分子量が５０，０００以下であるポリオキシアルキレン系重合体（Ａ）によれば、硬化性組成物の粘度を低く維持することができ、これにより硬化性組成物の優れた塗工性を確保することができる。
【００１９】
なお、本発明において、ポリオキシアルキレン系重合体（Ａ）の数平均分子量の測定は、ＧＰＣ（ゲルパーミエーションクロマトグラフィー）法を用いて、ポリスチレンによって換算することにより行われる。具体的には、ポリオキシアルキレン系重合体（Ａ）６〜７ｍｇを試験管に供給した後、試験管に０．０５重量％のジブチルヒドロキシトルエン（ＢＨＴ）を含むオルトジクロロベンゼン（ｏ−ＤＣＢ）溶液を加えて、ポリオキシアルキレン系重合体（Ａ）の濃度が１ｍｇ／ｍＬである希釈液を作製する。
【００２０】
溶解濾過装置を用いて１４５℃にて回転速度２５ｒｐｍにて１時間に亘って希釈液を振とうさせて、ポリオキシアルキレン系重合体（Ａ）をｏ−ＤＣＢ溶液に溶解させて測定試料を得る。この測定試料を用いてＧＰＣ法によってポリオキシアルキレン系重合体（Ａ）の数平均分子量を測定することができる。
【００２１】
ポリオキシアルキレン系重合体（Ａ）における数平均分子量は、例えば、下記測定装置及び測定条件にて測定することができる。
測定装置  TOSOH社製  商品名「HLC-8121GPC/HT」
測定条件  カラム：TSKgelGMHHR-H(20)HT×３本
TSKguardcolumn-HHR(30)HT×１本
移動相：ｏ−ＤＣＢ  １．０ｍＬ／分
サンプル濃度：１ｍｇ／ｍＬ
検出器：ブライス型屈折計
標準物質：ポリスチレン（TOSOH社製  分子量：500〜8420000）
溶出条件：１４５℃
ＳＥＣ温度：１４５℃
【００２２】
なお、後述する（メタ）アクリレート系重合体（Ｂ）の重量平均分子量の測定も、上述したポリオキシアルキレン系重合体（Ａ）の数平均分子量の測定方法と同じ方法により行うことができる。
【００２３】
ポリオキシアルキレン系重合体（Ａ）の２５℃における粘度は、１，０００〜３０，０００ｍＰａ・ｓが好ましく、４，０００〜２５，０００ｍＰａ・ｓがより好ましく、５，０００〜１５，０００ｍＰａ・ｓが特に好ましい。粘度が１，０００ｍＰａ・ｓ以上であるポリオキシアルキレン系重合体（Ａ）によれば、硬化性組成物の硬化物の接着力、機械的強度及び伸び性をさらに向上させることができる。また、粘度が３０，０００ｍＰａ・ｓ以下であるポリオキシアルキレン系重合体（Ａ）によれば、硬化性組成物の粘度を低く維持することができ、これにより硬化性組成物の優れた塗工性を確保することができる。
【００２４】
なお、本発明において、ポリオキシアルキレン系重合体（Ａ）の２５℃における粘度は次の通りにして測定することができる。先ず、ポリオキシアルキレン系重合体（Ａ）を２５℃にて２４時間に亘って放置し、その後、ＪＩＳ  Ｋ７１１７−１に準拠して、Ｂ型粘度計を用いて、回転数１０ｒｐｍの条件下にてポリオキシアルキレン系重合体（Ａ）の粘度を測定することができる。
【００２５】
トリメトキシシリル基を含有するポリオキシアルキレン系重合体（Ａ）は、市販されている製品を用いることができる。例えば、主鎖骨格がポリオキシプロピレンであり、主鎖骨格の末端にトリメトキシシリル基を有し且つウレタン結合を有していないポリオキシアルキレン系重合体としては、旭硝子株式会社製  エクセスターＡ２５５１；株式会社カネカ製  サイリル  ＳＡＸ５１０、ＳＡＸ５２０、ＳＡＸ５３０、ＳＡＸ５８０が挙げられる。また、主鎖骨格がポリオキシプロピレンであり、主鎖骨格の末端にウレタン結合を介してトリメトキシシリル基を有しているポリオキシアルキレン系重合体としては、バイエル社製  Ｄｅｓｍｏｓｅａｌ（登録商標）ＸＰ２７４９が挙げられる。
【００２６】
［（メタ）アクリレート系重合体（Ｂ）］
（メタ）アクリレート系重合体（Ｂ）は加水分解性シリル基を有している。加水分解性シリル基とは、珪素原子に１〜３個の加水分解性基が結合している基である。（メタ）アクリレート系重合体（Ｂ）によれば、ポリオキシアルキレン系重合体（Ａ）による硬化性組成物の硬化速度の向上を阻害することなく、硬化性組成物の接着性を向上させることができる。
【００２７】
加水分解性シリル基の加水分解性基としては、特に限定されず、例えば、水素原子、ハロゲン原子、アルコキシ基、アシルオキシ基、ケトキシメート基、アミノ基、アミド基、酸アミド基、アミノオキシ基、メルカプト基、及びアルケニルオキシ基などが挙げられる。
【００２８】
なかでも、加水分解性シリル基としては、硬化性組成物の硬化速度を向上させることができることから、アルコキシシリル基が好ましい。アルコキシシリル基としては、トリメトキシシリル基、トリエトキシシリル基、トリイソプロポキシシリル基、及びトリフェノキシシリル基などのトリアルコキシシリル基；ジメトキシメチルシリル基、及びジエトキシメチルシリル基などのジメトキシシリル基；並びに、メトキシジメトキシシリル基、及びエトキシジメチルシリル基などのモノアルコキシシリル基が挙げられる。なかでも、トリアルコキシシリル基がより好ましく、トリメトキシシリル基が特に好ましい。
【００２９】
（メタ）アクリレート系重合体（Ｂ）の主鎖骨格は、エチル（メタ）アクリレート及びｎ−ブチル（メタ）アクリレートの共重合体、又はメチル（メタ）アクリレート及びｎ−ブチル（メタ）アクリレートの共重合体を含む。このような（メタ）アクリレート系重合体（Ｂ）によれば、ポリオキシアルキレン系重合体（Ａ）による硬化性組成物の硬化速度の向上を阻害することなく、硬化性組成物の接着性をより向上させることができる。なかでも、（メタ）アクリレート系重合体（Ｂ）の主鎖骨格は、エチルアクリレート及びｎ−ブチルアクリレートの共重合体であることが好ましい。なお、（メタ）アクリレートは、メタクリレート又はアクリレートを意味する。
【００３０】
（メタ）アクリレート系重合体（Ｂ）の重合方法としては、特に限定されず、公知の方法を用いることができ、例えば、フリーラジカル重合法、アニオン重合法、カチオン重合法、ＵＶラジカル重合法、リビングアニオン重合法、リビングカチオン重合法、リビングラジカル重合法などの各種重合法が挙げられる。
【００３１】
（メタ）アクリレート系重合体（Ｂ）への加水分解性シリル基の導入方法としては、特に限定されず、例えば、エチル（メタ）アクリレート及びｎ−ブチル（メタ）アクリレートの共重合体、又はメチル（メタ）アクリレート及びｎ−ブチル（メタ）アクリレートの共重合体に分子中に不飽和基を導入した後、加水分解性シリル基を有するヒドロシランを作用させてヒドロシリル化する方法などを利用することができる。
【００３２】
（メタ）アクリレート系重合体（Ｂ）の重量平均分子量は、２，０００〜５０，０００が好ましく、２，５００〜１０，０００がより好ましく、２，５００〜５，０００が特に好ましい。重量平均分子量が２，０００以上である（メタ）アクリレート系重合体（Ｂ）によれば、硬化性組成物の硬化物の接着力、機械的強度及び伸び性をさらに向上させることができる。また、重量平均分子量が５０，０００以下である（メタ）アクリレート系重合体（Ｂ）によれば、硬化性組成物の粘度を低く維持することができ、これにより硬化性組成物の優れた塗工性を確保することができる。
【００３３】
硬化性組成物中における（メタ）アクリレート系重合体（Ｂ）の含有量は、ポリオキシアルキレン系重合体（Ａ）１００重量部に対して、１０〜１００重量部であるが、１０〜６０重量部が好ましく、３０〜５０重量部がより好ましい。硬化性組成物中における（メタ）アクリレート系重合体（Ｂ）の含有量を１０重量部以上とすることにより、硬化性組成物の接着性を十分に向上させることができる。また、硬化性組成物中における（メタ）アクリレート系重合体（Ｂ）の含有量を１００重量部以下とすることにより、硬化性組成物の高い硬化速度を確保することができる。
【００３４】
［シラノール縮合触媒］
本発明の硬化性組成物は、シラノール縮合触媒として、ジオクチル錫化合物を含有している。シラノール縮合触媒とは、シラノール基同士の脱水縮合反応を促進させるための触媒である。なお、シラノール基とは、ケイ素原子に直接結合しているヒドロキシ基（≡Ｓｉ−ＯＨ）を意味する。シラノール基は、トリメトキシシリル基などの加水分解性シリル基が加水分解することにより形成される。
【００３５】
ジオクチル錫化合物としては、ジオクチル錫ジアセテート、ジオクチル錫モノデカネート、ジオクチル錫ビスエトキシシリケート、ジオクチル錫ジアセテート、ジオクチル錫モノデカネート、ジオクチル錫ビスエトキシシリケート、ジオクチル錫オキサイドとアルコキシシラン化合物との反応物、及びジオクチル錫ジカルボキシレートとアルコキシシラン化合物との反応物も挙げられる。これらのジオクチル錫化合物によれば、硬化性組成物の接着性や貯蔵安定性を向上させることができる。ジオクチル錫化合物は、単独で用いられても二種以上が併用されてもよい。
【００３６】
ジオクチル錫オキサイドとアルコキシシラン化合物との反応物において、アルコキシシラン化合物としては、テトラメトキシシラン、テトラエトキシシラン、テトラプロポキシシラン、テトライソプロポキシシラン、及びテトラブトキシシランなどのテトラアルコキシシラン及びその加水分解物；トリエトキシメチルシラン、トリエトキシエチルシラン、トリエトキシプロピルシラン、トリエトキシイソプロピルシラン、トリエトキシブチルシラン等のモノアルキルトリアルコキシシラン及びその加水分解物；ジエトキシジメチルシラン、ジエトキシジエチルシラン、ジエトキシジプロピルシラン、ジエトキシジイソプロピルシラン、及びジエトキシジブチルシランなどのジアルキルジアルコキシシラン及びその加水分解物；エトキシトリメチルシラン、エトキシトリエチルシラン、エトキシトリプロピルシラン、エトキシトリイソプロピルシラン、及びエトキシトリブチルシランなどのトリアルキルモノアルコキシシラン及びその加水分解物などが挙げられる。
【００３７】
ジオクチル錫オキサイドとアルコキシシラン化合物との反応物は、ジオクチル錫オキサイドにおける−Ｓｎ（＝Ｏ）−で示される基と、アルコキシシラン化合物においてケイ素原子に結合しているアルコキシ基とが反応することによって形成される化合物である。ジオクチル錫オキサイドとアルコキシシラン化合物との反応物として、具体的には、ジオクチル錫オキシビスエトキシシリケート、ジオクチル錫オキシビスメトキシシリケート、ジオクチル錫ビス（トリエトキシシリケート）、及びジオクチル錫ビス（トリメトキシシリケート）などが挙げられる。
【００３８】
ジオクチル錫ジカルボキシレートとアルコキシシラン化合物との反応物において、ジオクチル錫ジカルボキシレートとしては、ジオクチル錫ジアセテート、ジオクチル錫ジラウレート、ジオクチル錫ジステアレートなどが挙げられる。また、ジオクチル錫ジカルボキシレートとアルコキシシラン化合物との反応物において、アルコキシシラン化合物としては、ジオクチル錫オキサイドとアルコキシシラン化合物との反応物において上述したアルコキシシラン化合物と同様のものが挙げられる。
【００３９】
ジオクチル錫ジカルボキシレートとアルコキシシラン化合物との反応物は、ジオクチル錫ジカルボキシレートにおけるカルボキシレート基と、アルコキシシラン化合物においてケイ素原子に結合しているアルコキシ基とが反応することによって形成される化合物である。ジオクチル錫ジカルボキシレートとアルコキシシラン化合物との反応物として、具体的には、ジオクチル錫オキシビスエトキシシリケート、ジオクチル錫オキシビスメトキシシリケート、ジオクチル錫ビス（トリエトキシシリケート）、ジオクチル錫ビス（トリメトキシシリケート）などが挙げられる。
【００４０】
なかでも、ジオクチル錫化合物としては、ジオクチル錫ジアセテート、ジオクチル錫オキサイドとアルコキシシラン化合物との反応物が好ましく、ジオクチル錫オキサイドとアルコキシシラン化合物との反応物がより好ましく、ジオクチル錫オキシビスエトキシシリケート、及びジオクチル錫ビス（トリエトキシシリケート）が特に好ましい。
【００４１】
硬化性組成物中におけるジオクチル錫化合物の含有量は、ポリオキシアルキレン系重合体（Ａ）１００重量部に対して、１〜１０重量部が好ましく、１〜５重量部がより好ましい。硬化性組成物中におけるジオクチル錫化合物の含有量を上記範囲内とすることによって、硬化性組成物の優れた貯蔵安定性や取り扱い性を維持しつつ、硬化性組成物の硬化速度を向上させることができる。
【００４２】
［アミノシランカップリング剤］
本発明の硬化性組成物は、アミノシランカップリング剤をさらに含有していることが好ましい。アミノシランカップリング剤とは、一分子中にアルコキシ基が結合した珪素原子と、窒素原子を含有する官能基とを有している化合物を意味する。アミノシランカップリング剤を上述した（メタ）アクリレート系重合体（Ｂ）と組合せて用いると、これらの相乗効果により、ポリオキシアルキレン系重合体（Ａ）による硬化性組成物の硬化速度の向上を阻害することなく、硬化性組成物の接着性をより向上させることができる。
【００４３】
アミノシランカップリング剤として、具体的には、３−アミノプロピルトリメトキシシラン、３−アミノプロピルメチルジメトキシシラン、３−アミノプロピルトリエトキシシラン、Ｎ−２−（アミノエチル）−３−アミノプロピルトリメトキシシラン、Ｎ−２−（アミノエチル）−３−アミノプロピルトリエトキシシラン、Ｎ，Ｎ’−ビス−〔３−（トリメトキシシリル）プロピル〕エチレンジアミン、Ｎ，Ｎ’−ビス−〔３−（トリエトキシシリル）プロピル〕エチレンジアミン、Ｎ，Ｎ’−ビス−〔３−（メチルジメトキシシリル）プロピル〕エチレンジアミン、Ｎ，Ｎ’−ビス−〔３−（トリメトキシシリル）プロピル〕ヘキサメチレンジアミン、Ｎ，Ｎ’−ビス−〔３−（トリエトキシシリル）プロピル〕ヘキサメチレンジアミン等が挙げられる。これらのアミノシランカップリング剤は、単独で用いられても二種以上が併用されてもよい。
【００４４】
なかでも、アミノシランカップリング剤としては、３−アミノプロピルトリメトキシシラン、Ｎ−２−（アミノエチル）−３−アミノプロピルトリメトキシシラン、及びＮ−２−（アミノエチル）−３−アミノプロピルトリエトキシシランが好ましく挙げられ、Ｎ−２−（アミノエチル）−３−アミノプロピルトリメトキシシランがより好ましく挙げられる。これらのアミノシランカップリング剤によれば、（メタ）アクリレート系重合体（Ｂ）との相乗効果が得られ易く、硬化性組成物の接着性をより向上させることができる。
【００４５】
硬化性組成物中におけるアミノシランカップリング剤の含有量は、ポリオキシアルキレン系重合体（Ａ）１００重量部に対して、０．５〜１０重量部が好ましく、１〜５重量部がより好ましい。硬化性組成物中におけるアミノシランカップリング剤の含有量を上記範囲内とすることによって、硬化性組成物の優れた貯蔵安定性や取り扱い性を維持しつつ、硬化性組成物の接着性を向上させることができる。
【００４６】
［脱水剤］
本発明の硬化性組成物は、脱水剤をさらに含んでいることが好ましい。脱水剤によれば、硬化性組成物を保存している際に、空気中などに含まれている水分によって硬化性組成物が硬化することを抑制することができる。
【００４７】
脱水剤としては、ビニルトリメトキシシラン、ジメチルジメトキシシラン、テトラエトキシシラン、メチルトリメトキシシラン、メチルトリエトキシシラン、テトラメトキシシラン、フェニルトリメトキシシラン、及びジフェニルジメトキシシランなどのシラン化合物；並びにオルトギ酸メチル、オルトギ酸エチル、オルト酢酸メチル、及びオルト酢酸エチル等のエステル化合物などを挙げることができる。これらの脱水剤は、単独で用いられても二種以上が併用されてもよい。なかでも、ビニルトリメトキシシランが好ましい。
【００４８】
硬化性組成物中における脱水剤の含有量は、ポリオキシアルキレン系重合体（Ａ）１００重量部に対して、０．５〜２０重量部が好ましく、５〜２０重量部がより好ましく、７〜１２重量部が特に好ましい。硬化性組成物中における脱水剤の含有量を上記範囲内とすることによって、適度な脱水を行うことができ、これにより硬化性組成物の優れた硬化性や接着性を確保することができる。
【００４９】
［充填剤］
本発明の硬化性組成物は、充填剤をさらに含んでいることが好ましい。充填剤によれば、機械的強度に優れている硬化物を得ることが可能な硬化性組成物を提供することができる。
【００５０】
充填剤としては、炭酸カルシウム、炭酸マグネシウム、酸化カルシウム、含水ケイ酸、無水ケイ酸、微粉末シリカ、ケイ酸カルシウム、二酸化チタン、クレー、タルク、カーボンブラック、及びガラスバルーンなどを挙げることができる。これらの充填剤は、単独で用いられても二種以上が併用されてもよい。なかでも、炭酸カルシウムが好ましく用いられる。
【００５１】
炭酸カルシウムの平均粒子径は、０．０１〜５μｍが好ましく、０．０５〜２．５μｍがより好ましい。このような平均粒子径を有している炭酸カルシムによれば、機械的強度及び伸び性に優れている硬化物を得ることができ、且つ優れた接着性を有している硬化性組成物を提供することができる。
【００５２】
また、炭酸カルシウムは、脂肪酸や脂肪酸エステルなどにより表面処理されていることが好ましい。脂肪酸や脂肪酸エステルなどにより表面処理されている炭酸カルシウムによれば、硬化性組成物にチキソトロピー性を付与できると共に炭酸カルシムが凝集することを抑制することができる。
【００５３】
硬化性組成物中における充填剤の含有量は、ポリオキシアルキレン系重合体（Ａ）１００重量部に対して、１〜７００重量部が好ましく、１０〜２００重量部がより好ましい。硬化性組成物中における充填剤の含有量を上記範囲内とすることによって、硬化性組成物が機械的強度及び伸び性に優れている硬化物を形成することができる。このような硬化物は、接着力に優れる。
【００５４】
［耐候安定剤］
本発明の硬化性組成物は、耐候安定剤をさらに含んでいることが好ましい。耐候安定剤としては、酸化防止剤、紫外線吸収剤、及び光安定剤が好ましく挙げられる。耐候安定剤は、一種単独で用いられてもよく、二種以上を併用してもよい。
【００５５】
酸化防止剤としては、ヒンダードフェノール系酸化防止剤、モノフェノール系酸化防止剤、ビスフェノール系酸化防止剤、及びポリフェノール系酸化防止剤などが挙げられる。なかでも、ヒンダードフェノール系酸化防止剤が好ましい。ヒンダードフェノール系酸化防止剤として、具体的には、ペンタエリスリトールテトラキス［３−（３，５−ジ−ｔｅｒｔ−ブチル−４−ヒドロキシフェニル）プロピオネート］（融点１１８℃）、オクタデシル−３−（３，５−ジ−ｔｅｒｔ−ブチル−４−ヒドロキシフェニル）プロピオネート］（融点５２℃）、及びＮ，Ｎ′−ヘキサン−１，６−ジイルビス［３−（３，５−ジ−ｔｅｒｔ−ブチル−４−ヒドロキシフェニルプロピオンアミド）]（融点１５８℃）、及び３−（４−ヒドロキシ−３，５−ジイソプロピルフェニル）プロピオン酸オクチル（融点５℃）などが挙げられる。また、ヒンダードフェノール系酸化防止剤としては、ＢＡＳＦ社製  ＩＲＧＡＮＯＸ（登録商標）１１３５（融点５℃）などの市販品を用いることもできる。
【００５６】
硬化性組成物中における酸化防止剤の含有量は、ポリオキシアルキレン系重合体（Ａ）１００重量部に対して、０．１〜２０重量部が好ましく、０．３〜１０重量部がより好ましい。
【００５７】
紫外線吸収剤としては、ベンゾトリアゾール系紫外線吸収剤、ベンゾフェノン系紫外線吸収剤などが挙げられる。なかでも、ベンゾトリアゾール系紫外線吸収剤が好ましい。ベンゾトリアゾール系紫外線吸収剤として、具体的には、２−（２Ｈ−ベンゾトリアゾール−２−イル）−ｐ−クレゾール（融点１３０℃）、２−（２Ｈ−ベンゾトリアゾール−２−イル）−４−６−ビス（１−メチル−１−フェニルエチル）フェノール（融点１３９℃）、２−［５−クロロ（２Ｈ）−ベンゾトリアゾール−２−イル］−４−メチル−６−（ｔｅｒｔ−ブチル）フェノール（融点１３９℃）、２−（２Ｈ−ベンゾトリアゾール−２−イル）−４，６−ジ−ｔｅｒｔ−ペンチルフェノール（融点８４℃）、及び２−（２Ｈ−ベンゾトリアゾール−２−イル）−４−（１，１，３，３−テトラメチルブチル）フェノール（融点１０４℃）などが挙げられる。また、ベンゾトリアゾール系紫外線吸収剤としては、ＢＡＳＦ社製  ＴＩＮＵＶＩＮ（登録商標）３８４−２（融点１０℃以下）などの市販品を用いることもできる。
【００５８】
硬化性組成物中における紫外線吸収剤の含有量は、ポリオキシアルキレン系重合体（Ａ）１００重量部に対して、０．１〜２０重量部が好ましく、０．１〜１０重量部がより好ましい。
【００５９】
光安定剤としては、ヒンダードアミン系光安定剤などが挙げられる。具体的には、ビス（１，２，２，６，６−ペンタメチル−４−ピペリジル）セバケート及びメチル１，２，２，６，６−ペンタメチル−４−ピペリジルセバケートの混合物（融点１０℃以下）、ジブチルアミン・１，３，５−トリアジン・Ｎ，Ｎ’−ビス（２，２，６，６−テトラメチル−４−ピペリジル−１，６−ヘキサメチレンジアミンとＮ−（２，２，６，６−テトラメチル−４−ピペリジル）ブチルアミンとの重縮合物（融点１３５℃）、ポリ［｛６−（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝］（融点１１８℃）、コハク酸ジメチルと４−ヒドロキシ−２，２，６，６−テトラメチル−１−ピペリジンエタノールとの重縮合物（融点６３℃）などが挙げられる。
【００６０】
硬化性組成物中における光安定剤の含有量は、ポリオキシアルキレン系重合体（Ａ）１００重量部に対して、０．１〜２０重量部が好ましく、０．１〜１０重量部がより好ましい。
【００６１】
耐候安定剤の融点は、１０℃以下が好ましく、−２０〜１０℃がより好ましく、−２０〜５℃が特に好ましい。融点が１０℃以下である耐候安定剤によれば、硬化性組成物に優れた接着性を付与することができる。
【００６２】
なお、複数種の耐候安定剤を用いる場合、耐候安定剤の融点とはそれぞれの耐候安定剤の融点を意味する。本発明において、耐候安定剤の融点は、ＪＩＳ  Ｋ００６４（１９２２年）に準拠した目視法により測定された値とする。
【００６３】
本発明の硬化性組成物は、上述した成分の他にも、チキソ性付与剤、顔料、染料、及び沈降防止剤などの他の添加剤、並びに溶剤などを含んでいてもよい。他の添加剤や溶媒は、一種単独で用いられてもよく、二種以上を併用してもよい。
【００６４】
チキソ性付与剤は、硬化性組成物にチキソトロピー性を発現せることができるものであればよい。チキソ性付与剤としては、水添ひまし油、脂肪酸ビスアマイド、ヒュームドシリカなどが好ましく挙げられる。
【００６５】
硬化性組成物中におけるチキソ性付与剤の含有量は、ポリオキシアルキレン系重合体（Ａ）１００重量部に対して、０．１〜２００重量部が好ましく、１〜１５０重量部がより好ましい。
【００６６】
本発明の硬化性組成物の製造は、トリメトキシシリル基を含有するポリオキシアルキレン系重合体（Ａ）、加水分解性シリル基を含有する（メタ）アクリレート系重合体（Ｂ）、ジオクチル錫化合物、並びに必要に応じて他の添加剤及び溶剤をそれぞれ所定の重量比となるように混合する方法により行うことができる。混合は減圧下で行うことが好ましい。
【００６７】
本発明の硬化性組成物は、空気中の湿気や、被着体に含まれている湿気によって迅速に硬化し、各種基材に対して優れた接着力を有している硬化物を形成することができる。このような基材としては、特に制限されず、フッ素系樹脂、塩化ビニル樹脂、塩化ビニリデン樹脂、ポリエチレン樹脂、ポリプロピレン樹脂、ポリスチレン樹脂、ＡＢＳ樹脂、ポリアミド樹脂、ポリエステル樹脂、ポリウレタン樹脂、ポリビニルアルコール樹脂、エチレン−酢酸ビニル共重合樹脂、塩素化ポリプロピレン樹脂、及びメラミン樹脂等の合成樹脂を含む合成樹脂板；天然木材、合板、ミディアムデンシティファイバーボード（ＭＤＦ）パーティクルボード、硬質ファイバーボード、半硬質ファイバーボード、及び集成材等の木材；無機ボード；並びにアルミニウム、鉄、ステンレス、及び鋼板等の金属を含む金属板などが挙げられる。
【００６８】
また、基材としては、金属板の表面の少なくとも一部が、合成樹脂によって塗装されてなる合成樹脂塗装金属板も挙げられる。合成樹脂塗装金属板に用いられる合成樹脂としては、ポリ塩化ビニル系樹脂、ポリオレフィン系樹脂、ポリエステル系樹脂、及びフッ素系樹脂などが挙げられる。合成樹脂塗装金属板に用いられる金属板としては、アルミニウム、鉄、ステンレス、及び鋼板等の金属からなる金属板が挙げられる。
【００６９】
なかでも、本発明の硬化性組成物は、合成樹脂板や合成樹脂塗装金属板などの基材に好適に用いられる。これらの基材に対して従来の硬化性組成物は接着性が低く、本発明による効果を特に発揮することができる。
【００７０】
このように本発明の硬化性組成物は、優れた接着性を有していることから、土木用、建築用、車両用、電気製品用、電子部品用、雑貨用の接着剤、シーリング剤、コーティング剤、シーラント及び目止め剤や、土木用又は建築用基材の被覆剤及びプライマー剤などとして、様々な用途に用いることができる。
【発明の効果】
【００７１】
本発明によれば、短時間で硬化することができると共に、接着性及び貯蔵安定性にも優れている硬化性組成物を提供することができる。
【発明を実施するための形態】
【００７２】
以下に実施例を挙げて本発明の態様を更に詳しく説明するが、本発明はこれらの実施例のみに限定されるものではない。
【実施例】
【００７３】
（実施例１〜９、比較例１〜３）
下記成分を、それぞれ表１に示した配合量となるようにして、密封した攪拌機中で減圧しながら均一になるまで混合することにより硬化性組成物を調製した。
［ポリオキシアルキレン系重合体（Ａ１）］
主鎖骨格がポリオキシプロピレンであり、且つ主鎖骨格の両末端にウレタン結合を介してトリメトキシシリル基を有しているポリオキシアルキレン系重合体（Ａ１）（２５℃における粘度５，０００ｍＰａ・ｓ、バイエル社製  Ｄｅｓｍｏｓｅａｌ（登録商標）ＸＰ２７４９）
［ポリオキシアルキレン系重合体（Ａ２）］
主鎖骨格がポリオキシプロピレンであり、主鎖骨格の両末端にトリメトキシシリル基を有し且つウレタン結合を有していないポリオキシアルキレン系重合体（Ａ２）（数平均分子量２５，０００、２５℃における粘度２５，０００ｍＰａ・ｓ、株式会社カネカ製  サイリルＳＡＸ５８０）
［（メタ）アクリレート系重合体（Ｂ１）］
トリメトキシシリル基を有し、且つ主鎖骨格がエチルアクリレート及びｎ−ブチルアクリレートの共重合体である（メタ）アクリレート系重合体（Ｂ１）（東亞合成株式会社製  アルフォンＵＳ−６１７０、重量平均分子量２，８００）
［（メタ）アクリレート系重合体（Ｂ２）］
トリメトキシシリル基を有し、且つ主鎖骨格がｎ−ブチルアクリレート及びメチルメタクリレートの共重合体である（メタ）アクリレート系重合体（Ｂ２）（東亞合成株式会社製  ＡＲＵＦＯＮ  ＵＳ−６１１０、重量平均分子量３，２００）
［（メタ）アクリレート系重合体（Ｂ３）］
トリメトキシシリル基を有し、且つ主鎖骨格が２−エチルヘキシルアクリレート及びメチルメタクリレートの共重合体である（メタ）アクリレート系重合体（Ｂ３）（東亜合成株式会社製  ＡＲＵＦＯＮ  ＵＳ−６１００、重量平均分子量２，５００）
［シラノール縮合触媒］
シラノール縮合触媒（１）（ジオクチル錫ジアセテート）
シラノール縮合触媒（２）（ジオクチル錫ビス（トリエトキシシリケート）、日東化成株式会社  製品名「ネオスタン  Ｓ−１」）
シラノール縮合触媒（３）（ジブチル錫ジアセチルアセトナート）
［アミノシランカップリング剤］
アミノシランカップリング剤（１）（Ｎ−２−（アミノエチル）−３−アミノプロピルトリメトキシシラン、信越化学工業株式会社製  ＫＢＭ−６０３）
アミノシランカップリング剤（２）（３−アミノプロピルトリメトキシシラン、信越化学工業株式会社製  ＫＢＭ−９０３）
［脱水剤］
脱水剤（ビニルトリメトキシシラン、信越化学工業株式会社製  ＫＢＭ−１００３）
［充填剤］
充填剤（脂肪酸により表面処理されてなるコロイダル炭酸カルシウム、丸尾カルシウム株式会社製  カルファイン２００Ｍ、平均粒子径０．０５μｍ）
［耐候安定剤］
ヒンダードフェノール系酸化防止剤（１）（ペンタエリスリトールテトラキス［３−（３，５−ジ−ｔｅｒｔ−ブチル−４−ヒドロキシフェニル）プロピオネート］、融点１１８℃、ＢＡＳＦ社製  ＩＲＧＡＮＯＸ（登録商標）１０１０）
ベンゾトリアゾール系紫外線吸収剤（１）（２−［５−クロロ（２Ｈ）−ベンゾトリアゾール−２−イル］−４−メチル−６−（ｔｅｒｔ−ブチル）フェノール、融点１３９℃、ＢＡＳＦ社製  ＴＩＮＵＶＩＮ（登録商標）３２６）
ヒンダードフェノール系酸化防止剤（２）（３−（４−ヒドロキシ−３，５−ジイソプロピルフェニル）プロピオン酸オクチル、融点５℃、ＢＡＳＦ社製  ＩＲＧＡＮＯＸ（登録商標）１１３５）
ベンゾトリアゾール系紫外線吸収剤（２）（融点１０℃以下、ＢＡＳＦ社製  ＴＩＮＵＶＩＮ（登録商標）３８４−２）
【００７４】
（評価）
硬化性組成物について、タックフリータイム、接着性、引張接着強さ、及び貯蔵安定性を下記手順に従って評価した。結果をまとめて表１に示す。
【００７５】
（タックフリータイム）
ＪＩＳ  Ａ５７５８に準拠して、温度２３℃、相対湿度５０％の環境下で、硬化性組成物のタックフリータイム（分）を測定した。
【００７６】
（接着性）
被着体として、ラワン合板、ステンレス板、及びフッ素樹脂塗装鋼板を用意した。硬化性組成物を、各被着体上にビード状（幅５ｍｍ、厚さ４ｍｍ）に塗布し、温度２３℃、相対湿度５０％の雰囲気下に７日間放置させることにより硬化させて、硬化物を得た。そして、硬化物をその長さ方向における一方の端部から他方の端部に向かって指により１００ｍｍ／分の引張速度で被着体から剥離し、この時の硬化物の破壊状態を目視により確認した。表１において、被着体から硬化物を剥離する際に、硬化物が全て凝集破壊したものを「優（excellent）」とし、硬化物が凝集破壊した部分と界面破壊した部分とがあったものを「良（good）」とし、硬化物が全て界面破壊したものを「不良（bad）」とした。
【００７７】
なお、硬化物の凝集破壊とは、被着体から硬化物を剥離する際に、硬化物が破壊した状態を意味する。また、硬化物の界面破壊とは、被着体から硬化物を剥離する際に、被着体と硬化物との界面で剥離した状態を意味する。硬化性組成物の硬化物の接着力が高いほど凝集破壊を生じ、硬化性組成物の硬化物の接着力が低いほど界面破壊を生じる。
【００７８】
（引張接着強さ）
ＪＩＳ  Ａ５５４７  ５．２に準拠して、硬化性組成物を用いて試験体を作製し、この試験体について引張接着強さＴ［Ｎ／ｍｍ2］を測定した。具体的な測定手順は、次に示す通りである。下地試料としてモルタル板（厚み１５ｍｍ、縦７０ｍｍ×横７０ｍｍ）、及び仕上試料としてポリスチレンフォーム保温板（厚み５ｍｍ、縦４０ｍｍ×横４０ｍｍ）を用意した。仕上試料の下面全面に硬化性組成物を、塗布厚みが１ｍｍとなるようにして塗布した。仕上試料を下地試料の上に載せた後、これらを温度２３℃、相対湿度５０％の環境下に１４日間放置して、硬化性組成物を硬化させた。これにより、下地試料と仕上試料とが硬化性組成物の硬化物によって貼り合わされた試験体を得た。試験体について引張接着強さ試験を行い、接着面が破断するまでの最大荷重Ｐ［Ｎ］を測定した。そして、最大荷重Ｐ［Ｎ］を硬化性組成物の塗布面積Ｗ（１６００［ｍｍ2］）で除することにより、引張接着強さＴ［Ｎ／ｍｍ2］を算出した。
【００７９】
（貯蔵安定性）
硬化性組成物を、容器中に充填した後に密閉し、温度２３℃の雰囲気下に１日放置した。放置後の硬化性組成物の２３℃における粘度Ｔ1［ｍＰａ・ｓ］を、粘度計（ブルックフィールド社製  Ｂ８Ｕ型粘度計、ローター：Ｎｏ．７、回転数１０ｒｐｍ）を用いて測定した。
【００８０】
また、硬化性組成物を、容器中に充填した後に密閉し、温度５０℃の雰囲気下に２８日放置した。放置後の硬化性組成物の２３℃における粘度Ｔ2［ｍＰａ・ｓ］を、上記と同様にして測定した。
【００８１】
【表１】
2015014014.tif 000002
【産業上の利用可能性】
【００８２】
本発明の硬化性組成物は、短時間で硬化することができると共に、接着性及び貯蔵安定性にも優れている。したがって、このような硬化性組成物は、様々な被着体を接着するために好適に用いられる。
【手続補正書】
【提出日】平成26年10月21日(2014.10.21)
【手続補正１】
【補正対象書類名】特許請求の範囲
【補正対象項目名】全文
【補正方法】変更
【補正の内容】
【特許請求の範囲】
【請求項１】
トリメトキシシリル基を有するポリオキシアルキレン系重合体（Ａ）１００重量部、
加水分解性シリル基を有し、且つ主鎖骨格に、エチル（メタ）アクリレート及びｎ−ブチル（メタ）アクリレートの共重合体を含む（メタ）アクリレート系重合体（Ｂ）１０〜１００重量部、及び
ジオクチル錫化合物を含有することを特徴とする硬化性組成物。
【請求項２】
ジオクチル錫化合物が、ジオクチル錫オキサイドとアルコキシシラン化合物との反応物を含むことを特徴とする請求項１に記載の硬化性組成物。
【請求項３】
ジオクチル錫化合物を、ポリオキシアルキレン系重合体（Ａ）１００重量部に対して、１〜１０重量部含有することを特徴とする請求項１に記載の硬化性組成物。
【請求項４】
アミノシランカップリング剤を含有することを特徴とする請求項１に記載の硬化性組成物。
【手続補正２】
【補正対象書類名】明細書
【補正対象項目名】０００９
【補正方法】変更
【補正の内容】
【０００９】
本発明の硬化性組成物は、トリメトキシシリル基を有するポリオキシアルキレン系重合体（Ａ）１００重量部、加水分解性シリル基を有し、且つ主鎖骨格に、エチル（メタ）アクリレート及びｎ−ブチル（メタ）アクリレートの共重合体を含む（メタ）アクリレート系重合体（Ｂ）１０〜１００重量部、及びジオクチル錫化合物を含有することを特徴とする。
【手続補正３】
【補正対象書類名】明細書
【補正対象項目名】００２９
【補正方法】変更
【補正の内容】
【００２９】
（メタ）アクリレート系重合体（Ｂ）の主鎖骨格は、エチル（メタ）アクリレート及びｎ−ブチル（メタ）アクリレートの共重合体を含む。このような（メタ）アクリレート系重合体（Ｂ）によれば、ポリオキシアルキレン系重合体（Ａ）による硬化性組成物の硬化速度の向上を阻害することなく、硬化性組成物の接着性をより向上させることができる。なお、（メタ）アクリレートは、メタクリレート又はアクリレートを意味する。
【手続補正４】
【補正対象書類名】明細書
【補正対象項目名】００３１
【補正方法】変更
【補正の内容】
【００３１】
（メタ）アクリレート系重合体（Ｂ）への加水分解性シリル基の導入方法としては、特に限定されず、例えば、エチル（メタ）アクリレート及びｎ−ブチル（メタ）アクリレートの共重合体に分子中に不飽和基を導入した後、加水分解性シリル基を有するヒドロシランを作用させてヒドロシリル化する方法などを利用することができる。
【手続補正５】
【補正対象書類名】明細書
【補正対象項目名】００７３
【補正方法】変更
【補正の内容】
【００７３】
（実施例１〜６、比較例１〜４）
下記成分を、それぞれ表１に示した配合量となるようにして、密封した攪拌機中で減圧しながら均一になるまで混合することにより硬化性組成物を調製した。
［ポリオキシアルキレン系重合体（Ａ１）］
主鎖骨格がポリオキシプロピレンであり、且つ主鎖骨格の両末端にウレタン結合を介してトリメトキシシリル基を有しているポリオキシアルキレン系重合体（Ａ１）（２５℃における粘度５，０００ｍＰａ・ｓ、バイエル社製  Ｄｅｓｍｏｓｅａｌ（登録商標）ＸＰ２７４９）
［ポリオキシアルキレン系重合体（Ａ２）］
主鎖骨格がポリオキシプロピレンであり、主鎖骨格の両末端にトリメトキシシリル基を有し且つウレタン結合を有していないポリオキシアルキレン系重合体（Ａ２）（数平均分子量２５，０００、２５℃における粘度２５，０００ｍＰａ・ｓ、株式会社カネカ製  サイリルＳＡＸ５８０）
［（メタ）アクリレート系重合体（Ｂ１）］
トリメトキシシリル基を有し、且つ主鎖骨格がエチルアクリレート及びｎ−ブチルアクリレートの共重合体である（メタ）アクリレート系重合体（Ｂ１）（東亞合成株式会社製  アルフォンＵＳ−６１７０、重量平均分子量２，８００）
［（メタ）アクリレート系重合体（Ｂ２）］
トリメトキシシリル基を有し、且つ主鎖骨格がｎ−ブチルアクリレート及びメチルメタクリレートの共重合体である（メタ）アクリレート系重合体（Ｂ２）（東亞合成株式会社製  ＡＲＵＦＯＮ  ＵＳ−６１１０、重量平均分子量３，２００）
［（メタ）アクリレート系重合体（Ｂ３）］
トリメトキシシリル基を有し、且つ主鎖骨格が２−エチルヘキシルアクリレート及びメチルメタクリレートの共重合体である（メタ）アクリレート系重合体（Ｂ３）（東亜合成株式会社製  ＡＲＵＦＯＮ  ＵＳ−６１００、重量平均分子量２，５００）
［シラノール縮合触媒］
シラノール縮合触媒（１）（ジオクチル錫ジアセテート）
シラノール縮合触媒（２）（ジオクチル錫ビス（トリエトキシシリケート）、日東化成株式会社  製品名「ネオスタン  Ｓ−１」）
シラノール縮合触媒（３）（ジブチル錫ジアセチルアセトナート）
［アミノシランカップリング剤］
アミノシランカップリング剤（１）（Ｎ−２−（アミノエチル）−３−アミノプロピルトリメトキシシラン、信越化学工業株式会社製  ＫＢＭ−６０３）
アミノシランカップリング剤（２）（３−アミノプロピルトリメトキシシラン、信越化学工業株式会社製  ＫＢＭ−９０３）
［脱水剤］
脱水剤（ビニルトリメトキシシラン、信越化学工業株式会社製  ＫＢＭ−１００３）
［充填剤］
充填剤（脂肪酸により表面処理されてなるコロイダル炭酸カルシウム、丸尾カルシウム株式会社製  カルファイン２００Ｍ、平均粒子径０．０５μｍ）
［耐候安定剤］
ヒンダードフェノール系酸化防止剤（１）（ペンタエリスリトールテトラキス［３−（３，５−ジ−ｔｅｒｔ−ブチル−４−ヒドロキシフェニル）プロピオネート］、融点１１８℃、ＢＡＳＦ社製  ＩＲＧＡＮＯＸ（登録商標）１０１０）
ベンゾトリアゾール系紫外線吸収剤（１）（２−［５−クロロ（２Ｈ）−ベンゾトリアゾール−２−イル］−４−メチル−６−（ｔｅｒｔ−ブチル）フェノール、融点１３９℃、ＢＡＳＦ社製  ＴＩＮＵＶＩＮ（登録商標）３２６）
ヒンダードフェノール系酸化防止剤（２）（３−（４−ヒドロキシ−３，５−ジイソプロピルフェニル）プロピオン酸オクチル、融点５℃、ＢＡＳＦ社製  ＩＲＧＡＮＯＸ（登録商標）１１３５）
ベンゾトリアゾール系紫外線吸収剤（２）（融点１０℃以下、ＢＡＳＦ社製  ＴＩＮＵＶＩＮ（登録商標）３８４−２）
【手続補正６】
【補正対象書類名】明細書
【補正対象項目名】００８１
【補正方法】変更
【補正の内容】
【００８１】
【表１】
2015014014.tif 000003